Brevet FR2842098A1 — publié le 20040116

Composition dentaire réticulable/polymérisable par voie cationique stable et à haute teneur en charge Le domaine de l'invention est celui des compositions dentaires. Plus précisément, les compositions dentaires mises au point dans le cadre de la présente invention sont utilisables pour la réalisation de prothèses dentaires et pour la restauration dentaire. Ces compositions dentaires sont classiquement des résines époxy, ou silicones photopolymérisables ou des résines acrylates polymérisables par voie radicalaire. Ces compositions incluent en outre des charges particulaires de renfort (e. g. en silice hydrophobisée), des photoamorceurs et éventuellement des photosensibilisateurs s'agissant des compositions cationiques et des initiateurs radicalaires pour ce qui concerne les compositions radicalaires, voire d'autres additifs fonctionnels tels que des pigments ou des stabilisants. Une fois mélangées, ces compositions sont mises en forme puis photoréticulées en une masse de structure analogue à celle des dents. Le fait que la charge soit constituée de particules très fines ( 0,05 m) et de grande surface spécifique, est un facteur limitant de son taux d'incorporation dans la résine. Cette dernière a en effet une capacité d'absorption limitée. Il en résulte que les taux de charges de telles compositions atteignent rarement plus de 45 % en volume. Cela pénalise donc la fonction de renfort mécanique assignée à la charge particulaire. Cette dernière peut également interagir avec les fonctions réactives des espèces (photo)polymérisables/réticulables et être ainsi à l'origine de problèmes d'instabilité de la composition dentaire. Le brevet US-B-6,306,926 concerne des compositions dentaires à base de résines époxy (e. g. polyTetraHydroFurane, UVR# 6105, EPON 828, GY281), oxétane, ou vinyléther, entre autres, polyméri-sables/réticulables, par voie cationique et sous irradiation, et éventuellement des résines (méth) acrylate polymérisables par voie radicalaire. Outre les inducteurs de polymérisation que sont les photoamorceurs cationiques et éventuellement les initiateurs radicalaires selon le cas, ces compositions comprennent une charge minérale microparticulaire, radioopaque, qui est sélectionnée parmi les composés métalliques suivants : oxydes, halogénures, borates phosphates,silicates, carbonates, germanates, tétrafluoroborates, hexafluoro-phosphates, ayant un point isoélectrique inférieur à 7. Cette composition est telle que sa dureté Barcol d'au moins 10, après 30 min de polymérisation cationique à 25 C. Ces résines ont l'inconvénient de ne pas être parfaitement transparentes au rayonnement actinique d'activation de la polymérisation actinique UV-visible, ce qui est dommageable à la cinétique réactionnelle et donc limite les possibilités d'obtenir des matériaux photoréticulés très épais. La demande de brevet FR-A-2 784 025 vise à remédier à cela en proposant des compositions dentaires à base de résines silicones polyméri-sables/réticulables, par voie cationique et sous irradiation suivie ou non d'une post-réticulation thermique. Ces résines silicones sont à fonctionnalités oxirane (époxyde, oxétane...) ou vinyléther... De telles compositions comprennent un ou plusieurs polydiméthylsiloxanes réticulables et/ou polymérisables par voie cationique et porteurs à au moins l'une de leurs extrémités de fonctions réactives de formule : une quantité efficace d'au moins un amorceur de type borate d'onium: au moins un photosensibilisateur, et une charge dentaire ou de renforcement inerte à base de polyméthacrylate de méthyle ou de silice de combustion traitée hexaméthyldisilazane de surface spécifique 200 m2/g, présente dans la composition dans une proportion d'au moins 10% en poids par rapport au poids total de la composition. Ces compositions dentaires sont destinées à la fabrication de prothèses ou d'appareils dentaires. Ces silicones présentent l'avantage par rapport à des résines organiques réticulant par voie cationique d'être très transparents à la lumière UV-visible et donc de permettre l'obtention de matériaux très épais (plusieurs millimètres d'épaisseur) photoréticulés en très peu de temps (inférieur à une minute) avec une lampe UV émettant dans le domaine du visible >400 nm. Cependant ces silicones sont formulés avec des charges de renforcement à caractère acide de Lewis ou de Bronsted, telles que des quartz ou des silices de combustion de très faible granulométrie, dont les silanols de surface et/ou l'eau résiduelle, réagissent avec les fonctions cationiques. De telles formulations silicones sont donc instables au stockage des compositions. Outre ce problème d'instabilité engendré par les charges, ces compositions dentaires silicones restent perfectibles en ce qui concerne l'accroissement du taux de charge, de manière à permettre l'amélioration des propriétés mécaniques. On connaît par ailleurs, au travers de la demande de brevet EP-A-1 050 291 des compositions dentaires fortement chargées, présentées comme étant dotées de bonnes propriétés mécaniques et comprenant de 10 à 70 % en volume de charge (e. g. silice de combustion) de granulométrie #m comprise 0,05-0,5 m (moins de 50 % en volume de particules de diamètre 0 > 0,50 m, un monomère acrylique photopolymérisable par voie radicalaire et un dispersant de type ester d'acide phosphorique de formule : R-I-CO-(CH2)5-0-1,-PO3H2 Un tel enseignement relatif à des compositions dentaires radicalaires n'est nullement transposable aux compositions dentaires cationiques à base de silicone. En effet, les dispersants R-[-CO-(CH2)5-O-]n-PO3H2 ne sont pas adaptés aux compositions cationiques, notamment car ils contiennent un résidu acide RP03H2 important qui réagit en présence de fonctions oxiranes et nuit à la stabilité de la composition. Il apparaît donc que l'art antérieur n'apporte pas de solution satisfaisante au double problème de stabilisation des compositions dentaires à base de motifs polymérisables par voie cationique sous UV (par exemple des oxiranes) et de dispersion de quantités importantes de charges dans la résine. L'un des objectifs essentiels de la présente invention est donc de remédier à cela en fournissant de nouvelles compositions dentaires à base de motifs polymérisables par voie cationique sous UV (par exemple des oxiranes), ne présentant pas les inconvénients de l'art antérieur sur le plan de la stabilité et du taux de charge limité. Un autre objectif essentiel de la présente invention est de fournir de nouvelles compositions dentaires cationiques, polymérisables et/ou réticulables en environnement oral, qui soient non seulement stables et fortement chargées (e.g. >50 %) mais qui aient également des qualités nettement améliorées, notamment en ce qui concerne la réduction très nette du phénomène de retrait des compositions dentaires utilisées pour la réalisation de prothèses dentaires ou de matériaux de restauration dentaire. Un autre objectif essentiel de la présente invention est de fournir de nouvelles compositions dentaires cationiques, polymérisables et/ou réticulables en environnement oral, qui soient non seulement stables et fortement chargées (e.g. #50 %) mais qui aient également l'avantage d'être très transparentes à la lumière UV-visible et donc de permettre l'obtention de matériaux très épais (plusieurs millimètres d'épaisseur) photoréticulés en très peu de temps (inférieur à une minute) avec une lampe UV émettant dans le domaine du visible > 400 nm. Un autre objectif essentiel de la présente invention est de fournir de nouvelles compositions dentaires cationiques, polymérisables et/ou réticulables en environnement oral, qui soient non seulement stables et fortement chargées (e.g. #50 %) mais qui soient également faciles à préparer et économiques. Ces objectifs, parmi d'autres, sont atteints par la présente invention qui concerne tout d'abord une composition dentaire comprenant : (1) au moins un composé réactif par voie cationique et sous activation, de préférence actinique ; (2) au moins une charge dentaire présente dans une proportion d'au moins 10% en poids par rapport au poids total de la composition ; (3) au moins un dispersant à base d'au moins un polymère ou copolymère organique choisis parmi ceux dont l'indice d'amine est inférieur ou égal à 100 mg de potasse par gramme de dispersant ; (4) au moins un photoamorceur cationique ; (5) et éventuellement au moins un photosensibilisateur. Il est du mérite des inventeurs d'avoir montré, de manière surprenante et inattendue, qu'il est possible d'utiliser pendant la formulation des dispersants (co)polymères judicieusement sélectionnés, qui permettent de traiter la surface de la charge et d'augmenter ainsi le taux de charge et donc in fine de renforcer le matériau sans nuire à la stabilité du composite. Cette stabilité se traduit par une durée limite d'utilisation de plusieurs mois ou années. Ces dispersants permettent de fluidifier le matériau sans l'opacifier tout en gardant une très grande stabilité des compositions. On peut de ce fait de l'invention utiliser des taux de charge traitée de très faible granulométrie très importants # 50 %. Cette solution technique est d'autant plus intéressante qu'elle est économiquement viable et facile à mettre en #uvre. Il est également intéressant de noter que cette composition donne satisfaction en termes de limitation du retrait après polymérisation/réticulation, ce qui est tout à fait appréciable dans l'application dentaire. En général, l'activation photochimique est réalisée sous rayonnement U. V. Plus particulièrement, on utilise un rayonnement U. V. de longueur d'onde de l'ordre de 200 à 500 nm pour la réalisation de prothèses dentaires et un rayonnement U. V. visible de longueur d'onde supérieur à 400 nm pour la réalisation de matériaux de restauration. Une longueur d'onde supérieure à 400 nm permet la réticulation et/ou polymérisation en environnement oral. L'activation par voie actinique (photochimique) peut être avantageu-sement complétée (voire remplacée) par une activation thermique. De préférence, l'indice d'amine du dispersant (3) est inférieur ou égal à 60, et plus préférablement encore compris entre 0,1et 50 mg de potasse par gramme de dispersant (3). Avantageusement, l'indice d'acide du dispersant est inférieur ou égal à 200, de préférence inférieur ou égal à 100, et plus préférablement compris entre 1 et 60 mg de potasse par gramme de dispersant. Suivant une caractéristique avantageuse de l'invention, la charge dentaire (2) est présente à raison de 10 à 85 % en poids ou en volume. Conformément à l'invention, le dispersant (3) est sélectionné dans le groupe comprenant : les copolymères polyuréthanne/acrylate éventuellement salifiés par un alkylammonium, les copolymères acryliques éventuellement salifiés par un alkylammonium, les monodiesters d'acides carboxyliques, les polyesters, les polyéthers, les polyuréthannes, les polyuréthannes modifiés, les polyol-polyacrylates, leurs copolymères ou leurs mélanges. Les dispersants commercialisés sous la marque DISPERBYK (de la société Byk) ou SOLSPERSEE (de la société Avecia) conviennent particulièrement à l'invention. On peut citer en particulier et à titre d'exemples, les produits commerciaux : Disperbyk 164, Disperbyk 161, Disperbyk166, Disperbyk2070, Disperbyk# 9075, Disperbyk 9076. Le brevet US-B-5,882,393 décrit des dispersants à base de polyuréthan-nes/imidazolesacrylates ou époxydes. Le brevet US-B-5,425,900 décrit des dispersants à base de polyuréthannes. & Le brevet US-B-4,795,796 décrit des dispersants à base de polyuréthannes/ polyoxyalkylèneglycolmonoalkyléther. La demande de brevet WO-A-99/56864 décrit des dispersants à base de polyuréthannes/poly (oxyalkylène-carbonyle): dérivés de s-caprolactone et de 8valérolactone. Le brevet EP-B-0 403 197 décrit des dispersants de type polyol-polyacrylate greffé comprenant un copolymère statistique polyuréthanne/polyvinyli-que/polyacrylate et un polyoxyalkylène polyéther. Quantitativement parlant, le dispersant (3) est présent à raison de 50 ppm à 1 %, de préférence 100 ppm à 5000 ppm. De préférence, le composé réactifpar voie cationique (1) est choisi dans le groupe de monomères et/ou (co)polymères comprenant : les époxy, les vinyles éthers, les oxétanes, les spiroorthocarbonates, les spiro-orthoesters et leurs associations. Plus préférentiellement encore, le composé réactif par voie cationique (1) est constitué par au moins un oligomère ou polymère silicone réticulable et/ou polymérisable, liquide à température ambiante ou thermofusible à température inférieure à 100 C, et comprenant : # au moins un motifde formule (FS) : Z-Si-O (30a)/2 (R )a dans laquelle : -a=0, 1 ou 2, - R , identique ou différent, représente un radical alkyle, cycloalkyle, aryle, vinyle, hydrogéno, alcoxy, de préférence un alkyle inférieur en C1-C6, - Z, identique ou différent, est un substituant organique comportant au moins une fonction réactive époxy, et/ou alcénylether et/ou oxétane et/ou dioxolane et/ou carbonate, # et au moins deux atomes de silicium. Ce polymère ou oligomère silicone (1) présente l'avantage par rapport à des résines organiques réticulant par voie cationique d'être transparente à la lumière UV-visible et donc son utilisation permet d'obtenir des matériaux très épais et dont la photoréticulation s'effectue en peu de temps. Les fonctions réactives Z du polymère ou oligomère silicone (1) peuvent être très variées. Toutefois, des compositions dentaires particulièrement intéressantes sont obtenues lorsque l'oligomère ou polymère silicone (1) comprend au moins un motif (FS) dans lequel Z représente un substituant organique Zl comportant au moins une fonction réactive époxy, et/ou dioxolane, et de préférence au moins une fonction réactive époxy. Selon deux alternatives avantageuses de la présente invention, l'oligomère ou polymère silicone (1) avec au moins une fonction réactive Zl époxy, et/ou dioxolane, et de préférence au moins une fonction réactive époxy peut : (i) soit comporter uniquement ce (s) de fonction(s) réactive (s) Zl ; (ii) ou soit comporter d'autres fonctions réactives Z telles que les fonctions réactives Z2 alcénylether, oxétane et/ou carbonate. Dans le cas de la première alternative (i), la composition dentaire peut également comprendre d'autres oligomères et/ou polymères silicones comportant d'autres fonctions réactives Z2 telles que les fonctions alcénylether, oxétane et/ou carbonate et éventuellement des fonctions réactives Zl. A titre d'exemples de fonctions réactives Z, celles ci peuvent être notamment choisies parmi les radicaux suivants : - avec R" représentant un radical alkyle linéaire ou ramifié en C1-C6. Selon une deuxième variante avantageuse de la présente invention, le polymère ou oligomère silicone est constitué par au moins une silicone de formule moyenne suivante : Différents types de charges (2) sont utilisables pour préparer les compositions selon l'invention. Les charges sont choisies en fonction de l'utilisation finale de la composition dentaire : celles-ci affectent d'importantes propriétés telles que l'apparence, la pénétration du rayonnement U. V., ainsi que les propriétés mécaniques et physiques du matériau obtenu après réticulation et/ou polymérisation de la composition dentaire. Comme charge de renforcement, on peut utiliser des charges de silice de pyrogénation traitée ou non, des charges de silice amorphe, du quartz, des verres ou des charges non vitreuses à base d'oxydes de zirconium, de baryum, de calcium, de fluor, d'aluminium, de titane, de zinc, des borosilicates, des aluminosilicates, du talc, des sphérosil, du trifluorure d'yterbium, des charges à base de polymères sous forme de poudre broyée tel que des polyméthacrylates de méthyle inertes ou fonctionnalisés, des polyépoxydes ou des polycarbonates. A titre d'exemple, on citera : - des charges inertes à base de polyméthacrylate de méthyle LUXASELF de la société UGL utilisables dans le domaine dentaire et pigmentées en rose, - des charges de silice de combustion traitée hexaméthyldisilazane de surface spécifique 200 m /g, - des charges de silice de combustion non traitée ( aerosil AE200 commercialisée par DEGUSSA), - des quartz ou verres d'oxydes de silicium. Selon une variante avantageuse de l'invention, les charges et en particulier les charges de silice, sont traitées avant utilisation à 120 C avec une quantité inférieure à 10% p/p de silicone comprenant au moins un motif de formule (XXIII) : Z-Si-O (3-a)/2 (RO)a - tel que Z' a la même définition que Z -a=0,l ,2 ou 3 - avec au moins un atome de silicium. Les photoamorceurs cationiques sont choisis parmi les borates d'onium (pris à eux seuls ou en mélange entre eux) d'un élément des groupes 15 à 17 de la classification périodique [Chem. & Eng. News, vol.63, N 5,26 du 4 février 1985] ou d'un complexe organométallique d'un élément des groupes 4 à 10 de la classification périodique [même référence]. L'entité cationique du borate est sélectionnée parmi : (1) les sels d'onium de formule (I) : L(R1)n - A - (R2)m+ (I) formule dans laquelle : # A représente un élément des groupes 15 à 17 tel que par exemple : I, S, Se, P ou N, # R représente un radical aryle carbocyclique ou hétérocyclique en C6-C20, ledit radical hétérocyclique pouvant contenir comme hétéroéléments de l'azote ou du soufre, # R représente R ou un radical alkyle ou alkényle linéaire ou ramifié en C1-C30 ; lesdits radicaux R et R étant éventuellement substitués par un groupement alcoxy en Ci-c 25' alkyle en C1-C25, nitro, chloro, bromo, cyano, carboxy, ester ou mercapto, # n est un nombre entier allant de 1 à v + 1, v étant la valence de l'élément A, . m est un nombre entier allant de 0 à v -1 avec n + m = v + 1, (2) les sels d'oxoisothiochromanium décrits dans la demande de brevet WO 90/11303, notamment le sel de sulfonium du 2-éthyl-4- oxoisothiochromanium ou de 2-dodécyl-4-oxoisothio-chromanium, (3) les sels organométalliques de formule (III) : (L 1 L Z L 3 M)+ formule dans laquelle : # M représente un métal du groupe 4 à 10, notamment du fer, manganèse, chrome, cobalt, # Lreprésente 1 ligand lié au métal M par des électrons #, ligand choisi parmi les ligands r3-alkyl, il5- cyclopendadiènyl et 117- cycloheptratriènyl et les composés 116 - aromatiques choisis parmi les ligands 116-benzène éventuellement substitués et les composés ayant de 2 à 4 cycles condensés, chaque cycle étant capable de contribuer à la couche de valence du métal M par 3 à 8 électrons #, # L représente un ligand lié au métal M par des électrons #, ligand choisi parmi les ligands 117 -cycloheptatriènyl et les composés 116-aromatiques choisis parmi les ligands #6- benzène éventuellement substitués et les composés ayant de 2 à 4 cycles condensés, chaque cycle étant capable de contribuer à la couche de valence du métal M par 6 ou 7 électrons #, # L représente de 0 à 3 ligands identiques ou différents liés au métal M par des électrons #, ligand (s) choisi (s) parmi CO et NO2+; la charge électronique totale q du complexe à laquelle contribuent L ,L2 et L et la charge ionique du métal M étant positive et égale à 1 ou 2. L'entité anionique borate a pour formule [BXa Rb]- dans laquelle : - a et b sont des nombres entiers allant pour a de 0 à 3 et pour b de 1 à 4 avec a + b = 4, - les symboles X représentent : * un atome d'halogène (chlore, fluor) avec a = 0 à 3, * une fonction OH avec a = 0 à 2, - les symboles R sont identiques ou différents et représentent : # un radical phényle substitué par au moins un groupement électroattracteur tel que par exemple OCF3, CF3, NO2, CN, et/ou par au moins 2 atomes d'halogène (fluor tout particulièrement), et ce lorsque l'entité cationique est un onium d'un élément des groupes 15 à 17, # un radical phényle substitué par au moins un élément ou un groupement électroattracteur notamment atome d'halogène (fluor tout particulièrement), CF3, OCF3, NO2, CN, et ce lorsque l'entité cationique est un complexe organométallique d'un élément des groupes 4 à 10, # un radical aryle contenant au moins deux noyaux aromatiques tel que par exemple biphényle, naphtyle, éventuellement substitué par au moins un élément ou un groupement électroattracteur, notamment un atome d'halogène (fluor tout particulièrement), OCF3, CF3, NO2, CN, quelle que soit l'entité cationique. Sans que cela ne soit limitatif, sont données ci-après plus de précisions quant aux sous classes de borate d'onium et de borate de sels organométalliques plus particulièrement préférés dans le cadre de l'utilisation conforme à l'invention. Selon une première variante préférée de l'invention, les espèces de l'entité anionique borate qui conviennent tout particulièrement sont les suivantes : 1': [B(C6F5)4]- 5': [B(C6H3(CF3)2)4]- 2': [(C6F5)2BF2]- 6': [B (C6H3F2)4]- 3': [B(C6H4CF3)4]- 7' : [C6FSBF3]- 4' : [B(C6F40CF3)4]-. Selon une deuxième variante préférée de l'invention, les sels d'onium (1) utilisables sont décrits dans de nombreux documents notamment dans les brevets US-A-4 026 705, US-A-4 032 673, US-A-4 069 056, US-A-4 136 102, US-A-4 173 476. Parmi ceux-ci, on privilégiera tout particulièrement les cations suivants : [()2+ [C8H17-O--I-]+ [CH3- Selon une troisième variante préférée, les sels organométalliques (4) utilisables sont décrits dans les documents US-A-4 973 722, US-A-4 992 572, EP-A-203 829, EP-A- 323 584 et EP-A-354 181. Les sels organométalliques plus volontiers retenus selon l'invention sont notamment : . le (il 5 - cyclopentadiènyle) (il 6 - toluène) Fe+, . le (#5- cyclopentadiènyle) #6- méthyl-1-naphtalène) Fe+, . le (115 - cyclopentadiènyle) (116 - cumène) Fe+ . le bis (#6- mesitylène) Fe+, . le bis (Il 6 - benzène) Cr+ En accord avec ces trois variantes préférées, on peut citer, à titre d'exemples de photoamorceurs du type borates d'onium, les produits suivants : [(C8H17)-O--I-)]+ [B(C6F5)4]- ; [C 12H25--I-]+ [B(C6F5)4]- ; [(C8H17-O-)2I]+ [B(C6F5)4]- ; LC8H17)-O--I-)]+ [B(C6F5)4]- ; [( [CH3--I--CH2CH(CH3)2J+ , [B(C6F5)4]- ; [CH3--I--CH2CH(CH3)2J+ , [B(C6H3(CF3)2)4]-. Comme autre référence littéraire pour définir les borates d'onium (1) et (2) et les borates de sels organométalliques (4), on peut citer l'ensemble du contenu des demandes de brevet EP 0 562 897 et 0 562 922. Ce contenu est intégralement incorporé par référence dans le présent exposé. Comme autre exemple de sel d'onium utilisable comme photoamorceur, on peut citer ceux divulgués dans les brevets américains US 4 138 255 et US 4 310 469. On peut également utiliser d'autres photoamorceurs cationiques, e. g. : - les sels d'iodonium hexafluorophosphate ou hexafluoro-antimonate, tels que : - [CH3--I--CH(CH3)2J+ [PF6]- ; - [CH3--I--CH2CH(CH3)2J+ [PF6]- ; - IC12H25-D)2-I]+, [PF6]-; - ou les sels de ferrocénium de ces différents anions. Le photosensibilisateur contenu au sein de la composition dentaire selon l'invention peut être de nature très variée. Dans le cadre de l'invention celui-ci répond notamment à l'une des formule (IV) à (XXII) suivantes : # formule (IV) dans laquelle : - lorsque n = 1, Ar1 représente un radical aryle contenant de 6 à 18 atomes de carbone, un radical tétrahydronaphtyle, thiényle, pyridyle ou furyle ou un radical phényle porteur d'un ou plusieurs substituants choisis dans le groupe constitué de F, Cl, Br, CN, OH, les alkyles linéaires ou ramifiés en C1-C12, - CF3, -OR6,-OPhényle, -SR6, -SPhényle, -S02Phényle, -COOR6, -O-(CH2-CH=CH2), -O(CH2Hq.-O)m-H, -O(C3H60)m-H, m étant compris entre 1 et 100, - lorsque n = 2, Ar1 représente un radical arylène en C6-C 12 ou un radical phénylène-T-phénylène, où T représente -O-, -S-, -S02- ou -CH2-, - X représente un groupe -OR ou -OSiR8(R9)2 ou forme, avec R4, un groupe - O-CH(R10)-, - R4 représente un radical alkyle linéaire ou ramifié en C1-C8 non substitué ou porteur d'un groupe-OH, -OR6, acyloxy en C2-Cg, -CF3, ou-CN, un radical alcényle en C3 ou C4, un radical aryle en C6 à C18~, un radical phénylalkyle en C7 à C9, - R5 a l'une des significations données pour R4 ou représente un radical - CH2CH2R11, ou encore forme avec R4, un radical alkylène en C2-Cg ou un radical oxa-alkylène ou aza-alkylène en C3-C9, - R6 représente un radical alkyle inférieur contenant de 1 à 12 atomes de carbone, - R7 représente un atome d'hydrogène, un radical alkyle en C1-C12, un radical alkyle en C2-C6 porteur d'un groupe-OH, -OR6 ou CN, un radical alcényle en C3-C6, un radical cyclohexyle ou benzyle, un radical phényle éventuellement substitué par un atome de chlore ou un radical alkyle linéaire ou ramifié en C1- C12, ou un radical tétrahydropyrannyle-2, - R8 et R9 sont identiques ou différents et représentent chacun un radical alkyle en C1-C4 ou un radical phényle, - R10 représente un atome d'hydrogène, un radical alkyle en C1-C8 ou un radical phényle, - Rl représente un radical -CONH2, -CONHR6, -CON(R6)2, -P(O)(OR6)2 ou pyridyle-2 : Ar2 R15 O # formule (V) dans laquelle : - Ar2 a la même signification que Ar1 de la formule (IV) dans le cas où n = 1, - R15 représente un radical choisi parmi le groupe constitué d'un radical Ar2, un radical alkyle linéaire ou ramifié en C1-C12, un radical cycloalkyle en C6-C12 et un radical cycloalkyle formant un cycle en C6-C12 avec le carbone de la cétone ou un carbone du radical Ar2, ces radicaux pouvant être substitués par un ou plusieurs substituants choisis dans le groupe constitué de -F, -Cl, -Br, -CN, -OH, -CF3,, -OR6, -SR6, -COOR6, les radicaux alkyles linéaires ou ramifiés en Ci -Ci 2 porteurs éventuellement d'un groupe-OH, -OR6 et/ou-CN, et les radicaux alcényles linéaires ou ramifiés en C1-C8 ; R16 # Ar3- P- R16 # # # formule (VI) O O dans laquelle : - Ar3 a la même signification que Arl de la formule (IV) dans le cas où n = 1, - R16, identique ou différent, représente un radical choisi parmi le groupe constitué d'un radical Ar3, un radical -(C=O)-Ar3, un radical alkyle linéaire ou ramifié en Cl-C12, un radical cycloalkyle en C6-C12, ces radicaux pouvant être substitués par un ou plusieurs substituants choisis dans le groupe constitué de-F, -Cl, -Br,-CN, -OH,-CF3, -OR6, -SR6, -COOR6, les radicaux alkyles linéaires ou ramifiés en Ci -Ci 2 porteurs éventuellement d'un groupe-OH, -OR6 et/ou-CN, et les radicaux alcényles linéaires ou ramifiés en C1-C8 ; # formule (VII) dans laquelle : - R5, identiques ou différents, ont les mêmes significations que dans la formule (III), - Y, identiques ou différents, représentent X et/ou R4, - Z représente : . une liaison directe, . un radical divalent alkylène en C1-C6, ou un radical phénylène, diphénylène ou phénylène-T-phénylène (T : alkyle linéaire ou ramifié en C1-C12), ou encore forme, avec les deux substituants R5 et les deux atomes de carbone porteurs de ces substituants, un noyau de cyclopentane ou de cyclohexane, un groupe divalent -O-R12-O-, -O-SiR8R9-O-SiR8R9-0-, ou -0-SiR8R9-0-, - R12 représente un radical alkylène en C2-Cg, alcénylène en C4-C6 ou xylylène, - ou bien encore l'entité : Y Y @ Z #### R5 R5 correspond à -O-O- - et Ar4 a la même signification que Ar1 de la formule (IV) dans le cas où n = 1. # famille des thioxanthones de formule (VIII) : - m = 0 à 8, - R17, identique (s) ou différent(s) substituants sur le (s) aromatique (s), un radical alkyle linéaire ou ramifié en C1-C12, un radical cycloalkyle en C6-C12, un radical Ar1, un atome d'halogène, un groupement-OH, -CN, -N02, -COOR6, -CHO, O-phényle, -CF3, -SR6, -Sphényle , -S02 phényle , O-alcényle ou -SiR63 # famille des xanthènes de formule (IX) : n = 0 à 8 # famille des xanthones de formule (X): p = 0 à 8 # famille du naphtalène de formule (XI): q = 0 à 8 # famille de l'anthracène de formule (XII) : r = 0 à 10 # famille du phénanthrène de formule (XIII) : s = 0 à 10 # famille du pyrène de formule (XIV) : t = 0 à 10 # famille du fluorène de formule (XV) : u=Oà9 # famille du fluoranthène de formule (XVI) : v=OàlO # famille du chrysène de formule (XVII) : w = 0 à 12 # famille de la fluorène de formule (XVIII) : avec x = 0 à 8, par exemple 2,7 dinitro 9-fluorénone, # famille de la chromone de formule (XIX) : avec y = 0 à6 # famille de l'éosine de formule (XX) : avec z= 0 à 5 avec z= 0 à 6 # famille de l'érythrosine de formule (XXI) : avec z = 0 à 5 avec z= 0 à 6 # famille des biscoumarines de formule (XXII) : 1x 17 - R , identique ou différent, a la même signification que R ou représente un groupement -NR 2' par exemple le 3,3'carbonylbis (7-diéthylaminocoumarin) le 3,3'- carbonylbis-(7-méthoxy-coumarin). D'autres sensibilisateurs sont utilisables. Notamment, on peut utiliser les photosensibilisateurs décrits dans les documents US 4,939,069 ; 4,278,751; US 4,147,552. Dans le cadre de la présente invention, les photosensibilisateurs ont une absorption résiduelle de la lumière U. V. comprise entre 200 et 500 nm, de préférence 400 à 500 nm pour les préparations de prothèses dentaires. Pour la restauration dentaire, on préférera un photosensibilisateur ayant une absorption résiduelle de la lumière U. V. au-delà de 400 nm. Selon une variante préférée, les photosensibilisateurs seront choisis parmi ceux des familles (IV), (VI), (VII) et (VIII). A titre d'exemples, on citera les phosensibilisateurs suivants : # 4,4'diméthoxybenzoïne ; # 2-4 diéthyl thioxanthone ; # 2-éthylanthraquinone ; # 2-méthylanthraquinone ; # 1,8-dihydroxyanthraquinone ; # dibenzoylperoxyde ; # 2,2-diméthoxy-2-phénylacétophénone ; benzoïne ; # 2-hydroxy-2méthylpropiophénone ; benzaldéhyde ; # 4- (2-hydroxyéthoxy)phényl-(2-hydroxy-2-méthylpropyl) cétone ; # benzoylacétone; # 2-isopropylthioxanthone ; # l-chloro-4-propoxythioxanthone ; # 4-isopropylthioxanthone ; # # et leurs mélanges. Dans ce cas de traitement de ou des charges siliciées en particulier la silice avec ce type de polymère, le matériau obtenu après réticulation présente une tenue mécanique, un module d'élasticité, et une résistance à la compression nettement améliorés. Outre les charges de renforcement, des pigments peuvent être utilisés pour teinter la composition dentaire selon l'utilisation envisagée et les groupes ethniques. Par exemple, on utilise des pigments rouges en présence de microfibres pour les compositions dentaires utilisées pour la préparation de prothèses dentaires afin de simuler les vaisseaux sanguins. On emploie aussi des pigments à base d'oxydes métalliques (oxydes de fer et/ou titane et/ou aluminium et/ou zirconium, etc. ) pour les compositions dentaires utilisées pour la préparation de matériau de restauration, afin d'obtenir un matériau réticulé de couleur ivoire. D'autres additifs peuvent être incorporés au sein des compositions dentaires selon l'invention. Par exemple, des biocides, des stabilisants, des agents de flaveur, des plastifiants et des promoteurs d'adhérence. Parmi les additifs envisageables, on utilisera avantageusement des co-réactifs réticulables et/ou polymérisables de type organique. Ces co-réactifs sont liquides à température ambiante ou thermofusibles à température inférieure à 100 C, et chaque coréactif comprend au moins deux fonctions réactives tels que oxétane-alcoxy, oxétanehydroxy, oxétane-alcoxysilyle, carboxy-oxétane, oxétane-oxétane, alcénylether-hydroxy, alcénylether-alcoxysilyle, époxy-alcoxy, époxy-alcoxysilyles, dioxolane-dioxolane- alcool, etc. Les compositions dentaires selon l'invention peuvent être utilisées pour de nombreuses applications dentaires, et en particulier dans le domaine des prothèses dentaires, dans le domaine de la restauration dentaire et dans le domaine des dents provisoires. La composition dentaire selon l'invention se présente de préférence sous la forme d'un seul produit contenant les différents composants ("monocomposant") ce qui facilite sa mise en #uvre, notamment dans le domaine des prothèses dentaires. Eventuellement, la stabilité de ce produit peut être assurée par des dérivés organiques à fonctions amines selon l'enseignement du document WO 98/07798. Dans le domaine des prothèses dentaires, le produit sous la forme "monocomposant" peut être déposé à l'aide d'une seringue directement sur le modèle en plâtre ou dans une clé. Puis, il est polymérisé (polymérisation par couches successives possibles) à l'aide d'une lampe UV (spectre lumière visible 200 - 500 nm). En général, il est possible de réaliser en 10 à 15 min une prothèse dentaire durable et esthétique. Il est à noter que les produits obtenus à partir de la composition dentaire selon l'invention sont non poreux. Ainsi, après un éventuel polissage à l'aide d'une brosse feutre par exemple, la surface des prothèses dentaires obtenues est lisse et brillante et donc ne nécessite pas d'utilisation de vernis. Les applications dans le domaine des prothèses dentaires sont essentiellement celles de la prothèse adjointe, que l'on peut diviser en deux types : - prothèse totale en cas de patient complètement édenté - prothèse partielle due à l'absence de plusieurs dents se traduisant par soit une prothèse provisoire, soit un appareil squeletté. Dans le domaine de la restauration dentaire, la composition dentaire selon l'invention peut être utilisée en tant que matériau d'obturation des dents antérieures et postérieures en différentes teintes (par exemple, teintes 'VITA"), rapide et facile à mettre en oeuvre. La composition dentaire étant non toxique et polymérisable en couches épaisses, il n'est pas indispensable de polymériser le matériau en couches successives. En général, une seule injection de la composition dentaire est suffisante. Les préparations pour prothèses dentaires et pour matériaux de restauration sont effectuées selon les techniques usuelles du métier. Dans le cas d'application de la composition dentaire à une dent, soit la dent peut être prétraitée avec un primaire d'accrochage ou soit la composition dentaire peut être préparée en mélange avec un primaire d'accrochage avant son utilisation. Les Exemples et Tests suivants sont donnés à titre illustratif. Ils permettent notamment de mieux comprendre l'invention et de faire ressortir certains de ses avantages et d'illustrer quelques unes de ses variantes de réalisation. Description de la figure unique: La figure unique annexée représente les courbes d'évolution de viscosité en Pa.s-1 en fonction de la durée en jours de stockage. La légende de cette figure est la suivante : ---#--- témoin 1 ---#--- témoin 2 -#- formulation 1 selon l'invention (exemple 2.2) --------- formulation 2 selon l'invention (exemple 2.3) --# ---- formulation 3 selon l'invention (exemple 2.4) EXEMPLES ET TESTS : Le silicone (1) à fonctionnalité Z époxyde utilisé dans les exemples est (A) : Il est obtenu à partir de 4-vinylcyclohexène-époxyde (VCMX) commercialisé par la société Union Carbide # (systématiquement distillé avant utilisation) et de tétraméthylhydrogénodisiloxane (M'2) utilisé est fabriqué par Rhodia Silicones, lui aussi distillé avant utilisation, en présence de catalyseur Pt sur Noir 2S humide est commercialisé par la société ALDRICH sous la référence 33,015-9. Le taux de Platine est de 1,2% en poids. Le taux d'humidité est de 50% en poids. L'auxiliaire de fonctionnalisation utilisé est l'hydrogénocarbonate de sodium (NaHC03). Le protocole opératoire commun est le suivant : Dans un réacteur de 100 ml, sont chargés 66 g (531 mmol = 1,05 éq) de VCMX, la quantité de platine nécessaire sous forme du catalyseur Pt sur noir 2S, et éventuellement l'eau et l'hydrogénocarbonate de sodium. Le mélange réactionnel est ensuite chauffé à 90 C. 34 g (506 mmol = 1 éq) de M'2 sont alors coulés goutte à goutte en 5h dans le réacteur. Lors de la synthèse, l'avancement de la réaction est déterminé par la disparition des motifs =SiH et l'éventuelle disparition des fonctions époxy est suivie par dosage potentiométrique. Lorsque tous les motifs =SiH ont réagi, le mélange réactionnel est filtré puis dévolatilisé pendant 7 heures sous vide à haute température en présence ou non d'hydrogénocarbonate de sodium. La viscosité, qui est directement corrélée à la perte en fonctions époxydes, est mesurée avant et après dévolatilisation. Le produit obtenu renferme entre 85 et 99 % de silicone (1) de Formule (A) supra et de RNCAS 18724.32.-8 Le photoamorceur (3) borate d'onium utilisé pour déclencher la polymérisation des groupes époxy sous UV est décrit dans la demande de brevet EP 0 562 897. La charge (2) utilisée est un quartz commercialisé par la société Schott sous la référence G018-066 de granulométries 0,7 jum ; l,5m ; 3,5/-lm ;ou 5pm. Ces quartz sont analysés en Infra rouge par réflexion diffuse et on enregistre trois zones de bandes silanols (silanols libres ; silanols associés 1 et silanols associés 2) entre 3300-4000cm-1. La concentration en sites actifs silanols augmente avec la surface disponible et augmente au fur et à mesure que l'on décroît la taille des particules. EXEMPLE 1 1.1. Préparation d'une formulation témoin 1 sans dispersant On charge dans un mélangeur centrifuge de la marque Hauschild, 25 g de quartz (Si02 > 99%) de granulométrie 5 m commercialisé par Schott, 3 g de trifluorure d'ytterbium, 10 g de résine siloxane ayant une teneur en monomère (A) > 90% obtenue par hydrosilylation du VCMX selon un procédé de fabrication tel que décrit ci-dessus. On agite 16 s avec le mélangeur centrifuge puis on ajoute 1,25g de système photoamorceur renfermant 30% de photoamorceur P1 et 0,23% de photosensibilisateur à base de chloropropoxythioxanthone CPTX commercialisé par Lambson, le tout en solution dans la résine (A) sans solvant. On agite 16s avec le mélangeur centrifuge. On rajoute alors 5 g de silice de combustion (Si02>99%) puis on agite 16 s. On rajoute 5,75 g grammes de silice de combustion puis on agite 16 s. La silice de combustion est une silice commercialisée par la société DEGUSSA sous la dénomination OX-50, qui possède une surface spécifique 40 m2/g. La courbe d'évolution de viscosité est donnée dans la figure unique annexée. La préparation est gélifiée après 1 mois, stockée à 20 C. 1. 2. Préparation d'une formulation témoin 2 sans dispersant On charge dans un mélangeur centrifuge de la marque Hauschild 25 g de quartz (Si02 > 99%) de granulométrie 3 m commercialisé par Schott, 3 g de trifluorure d'ytterbium , 10 g de résine siloxane ayant une teneur en monomère (A) > 90% obtenue par hydrosilylation du VCMX, tel que décrit supra. On agite 16 s avec le mélangeur centrifuge puis on ajoute 1,25 g de système photoamorceur dans (A) renfermant 30 % de photoamorceur Pl et 0,23 % de photosensibilisateur (4) à base de chloropropoxy-thioxanthone CPTX commercialisé par Lambson. On agite 16s avec le mélangeur centrifuge. On rajoute alors 5 g de silice de combustion (Si02>99%) puis on agite 16 s. On rajoute 5,75 g de silice de combustion puis on agite 16 s. La silice de combustion est une silice commercialisée par la société DEGUSSA sous la dénomination OX-50 et de surface spécifique égale à 40 m2/g. La courbe d'évolution de viscosité est donnée dans la figure unique annexée. La préparation est gélifiée après 48 heures, stockée à 20 C. EXEMPLE 2 2. 1. Préparation selon l'invention Le dispersant byk164 (8 g) est mis en solution dans la résine (A) à raison de 4 % et ensuite dévolatilisé de façon à retirer l'acétate de butyle contenu dans le dispersant en chauffant sous vide de 10 mmHg à 60 C pendant 3 heures dans un évaporateur rotatif. La concentration de matière active est de 2,4%. 2. 2. Préparation d'une formulation 1 avec dispersant On charge dans un mélangeur centrifuge de la marque Hauschild#, 25 g de quartz (Si02 > 99%) de granulométrie 5 m commercialisé par Schott, 3 g de trifluorure d'ytterbium, 1,25 g de solution de dispersant byk# 164 dévolatilisé dans la résine (A) telle que décrite précédemment, on agite 16s avec le mélangeur centrifuge. On rajoute 9 g de résine (A). On agite 16 s avec le mélangeur centrifuge, puis on ajoute 1,25 g de système photoamorceur dans (A) renfermant 30% de photoamorceur P1 et 0,23 % de photosensibilisateur CPTX. On agite 16s avec le mélangeur centrifuge. On rajoute alors 5 g de silice de combustion (Si02>99%), puis on agite 16 s. On rajoute 5,5 g de silice de combustion, puis on agite 16 s. On suit l'évolution de la viscosité au cours du temps. La préparation ne gélifie pas après 1 mois, stockée à 20 C. La courbe d'évolution de viscosité est donnée dans la figure unique annexée. 2. 3. Préparation d'une formulation 2 avec dispersant On charge dans un mélangeur centrifuge de la marque Hauschild, 25 g de quartz (Si02 > 99%) de granulométrie 3 m commercialisé par Schott, 3 g de trifluorure d'ytterbium, 1,25 g de solution de dispersant byk# 164 dévolatilisé dans la résine (A), on agite 16s avec le mélangeur centrifuge. On rajoute 9 g de résine (A). On agite 16 s avec le mélangeur centrifuge puis on ajoute 1,25 g de système photoamorceur dans (A) renfermant 30 % de photoamorceur P1 et 0,23 % de photosensibilisateur CPTX. On agite 16 s avec le mélangeur centrifuge. On rajoute alors 5 g de silice de combustion (Si02>99%), puis on agite 16 s. On rajoute 5,5 g de silice de combustion, puis on agite 16 s. On suit l'évolution de la viscosité au cours du temps. La préparation ne gélifie pas après 1 mois, stockée à 20 C. La courbe d'évolution de viscosité est donnée dans la figure unique annexée. 2. 4. Préparation d'une formulation 3 avec dispersant On charge dans un mélangeur centrifuge de la marque Hauschild, 25 g de quartz (Si02 > 99%) de granulométrie 1,5 m commercialisé par Schott, 3 g de trifluorure d'ytterbium , 1,25 g de solution de dispersant byk# 164 dévolatilisé dans la résine (A), on agite 16s avec le mélangeur centrifuge. On rajoute 9 g de résine (A). On agite 16s avec le mélangeur centrifuge, puis on ajoute 1,25 g de système photoamorceur dans (A) renfermant 30% de photoamorceur P1 et 0,23 % de photosensibilisateur à base de chloropropoxythioxanthone CPTX. On agite 16s avec le mélangeur centrifuge. On rajoute alors 5 g de silice de combustion (Si02>99%), puis on agite 16 s. On rajoute 5,5g grammes de silice de combustion, puis on agite 16 s. On suit l'évolution de la viscosité au cours du temps. La préparation ne gélifie pas après 1 mois, stockée à 20 C. La courbe d'évolution de viscosité est donnée dans la figure unique annexée. La viscosité est mesurée en plaçant la pâte de composite dans l'entre fer plan/plan d'un rhéomètre et avec un gradient de cisaillement de 4s-1. La composition prend un caractère Newtonien avec l'ajout de dispersant. La viscosité n'évolue pas même sous fort gradient de cisaillement. EXEMPLE 3 Photopolymérisation des formulations 1, 2 et 3 (≈2. 2, 2. 3, 2. 4 supra) de restauration dentaire Les formulations réticulent sur une épaisseur de 3mm en 40s d'irradiation avec une lampe Optilux Demetron. La dureté Vickers mesurée après photoréticulation est de 50 pour chacune des trois formulations. Le module de flexion et la résistance à la flexion mesurée selon la norme IS04049 sont respectivement de 5 GPa et de 80 MPa. EXEMPLE 4 4. 1. Préparation d'une formulation avec dispersant phosphate (830 ppm) : contre-exemple 4 On charge dans un mélangeur tripale sous agitation lente ( On ajoute le quartz (Si02 > 99 %) de granulométrie 3,5 m commercialisé par Schott, soit 378,5 g et 45 g de trifluorure d'ytterbium. On mélange pendant environ une heure à température ambiante jusqu'à obtenir un mélange visqueux fluide homogène. On rajoute 137 g de silice de combustion OX50 petit à petit pendant 2 heures par ajouts successifs de 15 g. On conserve le mélange en cartouches de 5 g après dépotage dans une salle climatisée à 25 C. 4. 2. Préparation d'une formulation avec dispersant sans phosphate (830 ppm) : exemple 4 On répète la même opération que précédemment en substituant les 15 g de solution de Solsperse 360000 par 15 g de Disperbyk 164 0 4 %, avec un indice d'amine de 20 mg de KOH/g de dispersant. On observe ensuite au bout de combien de mois les produits stockés en cartouche gélifient. Le produit stocké avec dispersant phosphate gélifie en 3 mois à 25 C. Au bout d'un an, le produit avec dispersant avec indice d'aminé REVENDICATIONS 1. Composition dentaire comprenant : (1) au moins un composé réactif par voie cationique et sous activation de préférence actinique; (2) au moins une charge dentaire présente dans une proportion d'au moins 10% en poids par rapport au poids total de la composition ; (3) au moins un dispersant à base d'au moins un polymère ou copolymère organique choisis parmi ceux dont l'indice d'amine est inférieur ou égal à 100 mg de potasse par gramme de dispersant ; (4) au moins un photoamorceur cationique ; (5) et éventuellement au moins un photosensibilisateur. 2. Composition selon la revendication 1, caractérisée en ce que l'indice d'acide 15 est inférieur à 200 mg de potasse par gramme de dispersant. 3. Composition selon la revendication 1 caractérisée en ce que la charge dentaire (2) est présente à raison de 10 à 85 % en poids. 20 4. Composition dentaire selon la revendication 1 ou 2, caractérisée en ce que le dispersant (3) est sélectionné dans le groupe comprenant : les copolymères polyuréthanne/acrylate ; éventuellement salifiés par un alkylammonium. 5. Composition dentaire selon l'une quelconque des revendications 1 à 4, 25 caractérisée en ce que le dispersant (3) est présent à raison de 50 ppm à 1 %, de préférence de 100 à 5000 ppm. 6. Composition dentaire selon l'une quelconque des revendications 1 à 5, caractérisée en ce que le composé réactif par voie cationique (1) est choisi dans le groupe 30 de monomères et/ou (co)polymèreres comprenant : les époxy, les vinyles éthers, les oxétanes, les spiroorthocarbonates, les spiro-orthoesters et leurs associations. 7. Composition dentaire selon l'une quelconque des revendications 1 à 6, 35 caractérisée en ce que le composé réactifpar voie cationique (1) est constitué par au moins un oligomère ou polymère silicone réticulable et/ou polymérisable, liquide à température ambiante ou thermofusible à température inférieure à 100 C, et comprenant : # au moins un motif de formule (F S) : dans laquelle : - a = 0, 1 ou 2, - R , identique ou différent, représente un radical alkyle, cycloalkyle, aryle, vinyle, hydrogéno, alcoxy, de préférence un alkyle inférieur en C1-C6, - Z, identique ou différent, est un substituant organique comportant au moins une fonction réactive époxy, et/ou alcénylether et/ou oxétane et/ou dioxolane et/ou carbonate, # et au moins deux atomes de silicium. 8. Composition dentaire selon la revendication 7, caractérisée en ce que Z est un 15 substituant organique Zl comportant au moins une fonction réactive époxy, et/ou dioxolane, et de préférence au moins une fonction réactive époxy. 9. Composition selon la revendication 6 ou 7, caractérisée en ce que l'oligomère ou polymère (1) comporte en outre d'autres fonctions réactives Z telles que les fonctions 20 réactives Z2 alcénylether, oxétane et/ou carbonate. 10. Composition selon la revendication 6 ou 7, caractérisée en ce que la ou les fonctions réactives de Zl sont choisies parmi les radicaux suivants : [(R1)n- A - (R2)m]+ (I) formule dans laquelle : # A représente un élément des groupes 15 à 17 tel que par exemple : I, S, Se, P ou N, # R1 représente un radical aryle carbocyclique ou hétérocyclique en C6-C20, ledit radical hétérocyclique pouvant contenir comme hétéroéléments de l'azote ou du soufre, # R2 représente R1 ou un radical alkyle ou alkényle linéaire ou ramifié en C1- C30 ; lesdits radicaux RI et R2 étant éventuellement substitués par un groupement alcoxy en Cl-C25, alkyle en Cl-C25, nitro, chloro, bromo, cyano, carboxy, ester ou mercapto, # n est un nombre entier allant de 1 à v + 1, v étant la valence de l'élément A, # m est un nombre entier allant de 0 à v - 1 avec n + m = v + 1, (2) les sels d'oxoisothiochromanium ; (3) les sels organométalliques de formule (III) : (LlL2L3M)+q formule dans laquelle : # M représente un métal du groupe 4 à 10, notamment du fer, manganèse, chrome, cobalt, # L1 représente 1 ligand lié au métal M par des électrons #, ligand choisi parmi les ligands il3-alkyl, il5- cyclopendadiènyl et 117- cycloheptratriènyl et les composés 116 - aromatiques choisis parmi les ligands 116-benzène éventuellement substitués et les composés ayant de 2 à 4 cycles condensés, chaque cycle étant capable de contribuer à la couche de valence du métal M par 3 à 8 électrons #, # L2 représente un ligand lié au métal M par des électrons #, ligand choisi parmi les ligands 117 -cycloheptatriènyl et les composés 116-aromatiques choisis parmi les ligands #6- benzène éventuellement substitués et les # dont l'entité anionique borate a pour formule [BXa Rb]- dans laquelle : - a et b sont des nombres entiers allant pour a de 0 à 3 et pour b de 1 à 4 avec a + b = 4, 10- les symboles X représentent : * un atome d'halogène (chlore, fluor) avec a = 0 à 3, * une fonction OH avec a = 0 à 2, - les symboles R sont identiques ou différents et représentent : # un radical phényle substitué par au moins un groupement électroattracteur 15 tel que par exemple OCF3, CF3, N02, CN, et/ou par au moins 2 atomes d'halogène (fluor tout particulièrement), et ce lorsque l'entité cationique est un onium d'un élément des groupes 15 à 17, # un radical phényle substitué par au moins un élément ou un groupement électroattracteur notamment atome d'halogène (fluor tout 20 particulièrement), CF3, OCF3, N02, CN, et ce lorsque l'entité cationique est un complexe organométallique d'un élément des groupes 4 à 10, # un radical aryle contenant au moins deux noyaux aromatiques tel que par exemple biphényle, naphtyle, éventuellement substitué par au moins un élément ou un groupement électroattracteur, notamment un atome 25 d'halogène dont le fluor en particulier, OCF3, CF3, N02, CN, quelle que soit l'entité cationique. 12. Composition selon la revendication 11, caractérisée en ce que le photoamorceur est choisi parmi le groupe constitué par : 30 [(C8H17)---I-)+ [B(C6F5)4]- ; [C12H25--I-+ [B(C6F5)4]- ; [(C8H17--)2I+ [B(C6F5)4]- ; [(C8H17)---I-)+ [B(C6F5)4]-; [ D)2S-(D-0-C8HI71+, [B(C6H4CF3)4]- ; 35 [(C12H25-)2I+ [B (C6F5)4]- ; [CH3- 13. Composition dentaire selon l'une quelconque des revendications 1 à 12, caractérisée en ce qu'elle comporte un photosensibilisateur (5) hydrocarboné aromatique à un ou plusieurs noyaux aromatiques substitués ou non, ayant une absorption résiduelle de la lumière comprise entre 200 et 500 nm. 10 14. Composition selon la revendication 13, caractérisée en ce que le photosensibilisateur est choisi parmi le groupe constitué de : # 4,4'diméthoxybenzoïne ; # 2-4 diéthyl thioxanthone ; # 2-éthylanthraquinone ; # 2-méthylanthraquinone ; # 1,8-dihydroxyanthraquinone ; # dibenzoylperoxyde ; # 2,2-diméthoxy-2-phénylacétophénone ; benzoïne ; # 2-hydroxy-2méthylpropiophénone ; benzaldéhyde ; # 4- (2-hydroxyéthoxy)phényl-(2-hydroxy-2-méthylpropyl) cétone ; rr-cH,##oc,H, # 2-isopropylthioxanthone, # 1-chloro-4-propoxythioxanthone # 4-isopropylthioxanthone, # et leurs mélanges. 5 15. Composition dentaire selon l'une quelconque des revendications 1 à 14, caractérisée en ce que l'oligomère et/ou polymère silicone (1) est constituée par au moins une silicone de formule moyenne suivante : 0 CH2CH-CH2 CHÇH##CH 'CH,CH,CH, H 2C CH3 - Si-CH3 O # CH3 - SI-CH3 CH2CH2CH2 # O CH2CH-CH2 # # O 16. Utilisation d'une composition dentaire selon l'une quelconque des revendications 1 à 15, pour la réalisation de prothèses dentaires. 5 17. Utilisation d'une composition dentaire selon l'une quelconque des revendications 1 à 15, pour la restauration dentaire. 18. Prothèse dentaire susceptible d'être obtenue à partir d'une composition selon 10 l'une quelconque des revendications 1 à 15. 19. Matériau de restauration dentaire susceptible d'être obtenu à partir d'une composition selon l'une quelconque des revendications 1 à 15.